(57)【特許請求の範囲】
【請求項１】
水、着色料、ベタイン、第三級アミン、及び化学式［（Ｆ2n+1ＣnＣＨ2ＣＨ2Ｓ）2（ＣＨ3）Ｃ−ＣＨ2ＣＨ2ＣＯＯ-］［Ｂ+］の物質から成るインク組成物であって、ここで、ｎは８から２０の整数で、Ｂは陽イオンであることを特徴とするインク組成物。
【請求項２】
インク組成物を調製する方法であって、（ａ）水、着色料、ベタイン、第三級アミン、及び化学式［（Ｆ2n+1ＣnＣＨ2ＣＨ2Ｓ）2（ＣＨ3）Ｃ−ＣＨ2ＣＨ2ＣＯＯ-］［Ｂ+］の物質を含む液状の組成物を準備し、ここで、ｎは８から２０の整数で、Ｂは陽イオンであり、（ｂ）上記の液状の組成物を遠心分離にかけ、それによって、上記の組成物を上清の上層と凝集した底層とに分離し、（ｃ）上記の上清の頂層を上記の凝集した底層から分離し、（ｄ）上記の上清の頂層を水溶液の媒体及び着色料と混和してインク組成物を形成することを特徴とするインク組成物を調製する方法。
【発明の詳細な説明】
【０００１】
【発明の属する技術分野】
本発明はインク組成物、並びにその調製と使用の方法に関する。更に詳しくは、本発明はインクジェットプリントへの使用に適切な組成物に関する。
【０００２】
【従来の技術】
米国特許第５，０１９，１６６号は、染料、液状の媒体、及び、ポリオキシアルキル化エーテル類、陰イオン性の二分岐した（ｂｉｔａｉｌ）フルオロチオアルキル類、アルキルアリールスルフォネート類、アルキルアミン第四級塩類、並びにこれらの混合物から成るグループから選択された界面活性剤を含むサーマルインクジェットプリント用組成物を開示している。又、同特許に開示されているインク組成物を、サーマルインクジェットプリンタから基板上に画像の様式で射出させることから成る画像作成の方法も開示されている。
【０００３】
米国特許第５，４０１，３０３号は、輪郭の鮮鋭さ（ｓｈａｒｐ ｅｄｇｅ ａｃｕｉｔｙ）を示す第一のインクと、低表面エネルギーを持つ第二のインクの間の界面に見られる後光効果（ｈａｌｏ ｅｆｆｅｃｔ）を、第一のインクに一定のフッ化炭素化合物を添加することによって発揮させる方法を開示している。この場合にも上記の第一のインクの輪郭の鮮明さは維持されている。
【０００４】
【発明が解決しようとする課題】
上述した既知の組成物及び方法は、それらが意図した目的に叶ってはいるものの、改善された特性を持つインク組成物に対する要望は依然として存続している。加えて、相当期間、特に、高温に曝された場合に、改善された粘度安定性を示すインク組成物に対する要望もある。更に、当該インクがサーマルインクジェットプリンタに用いられる場合に、ヒーターへの沈着物が低減される様なインク組成物に対する要望もある。更に、改善された耐水性を示すインク組成物に対する要望もある。又、優れた色彩領域（ｃｏｌｏｒ ｇａｍｕｔ）を与えるインク組成物に対する要望もある。加えて、高い光学的密度を持つ画像の作成を可能にするインク組成物に対する要望もある。更に、上記のインク中の染料濃度の低減と組み合わせて、優れた色彩領域と高い光学的密度を与えるインク組成物に対する要望がある。加えて、望ましい表面張力特性を持つインク組成物に対する要望もある。潜伏性（ｌａｔｅｎｃｙ）、ジター（ｊｉｔｔｅｒ 乱れ）、液滴の大きさ、及び移動時間（ｔｒａｎｓｉｔ ｔｉｍｅ）の様な特性に対して望ましい数値を示すインク組成物に対する要望も、又、存続している。加えて、０．２ミクロンのフィルター通過に改善された濾過性を示し、且つ、大きな粒子、或いは凝集した粒子の低減を示すインク組成物に対する要望もある。更に、改善された均質性を示すインク組成物に対する要望もある。加えて、改善された熱安定性を示すインク組成物に対する要望もある。又、鮮明な輪郭を持つ画像の印刷を可能にするインク組成物に対する要望もある。加えて、高い固形物の面密度（ｓｏｌｉｄ ａｒｅａ ｄｅｎｓｉｔｙ）を持つ画像の印刷を可能にするインク組成物に対する要望もある。更に、透き通しが低減され、従って紙片の両面に印刷する可能性を持つ紙への画像の印刷を可能にするインク組成物に対する要望がある。基板上に、画像のサーマルインクジェットプリントを可能にするインク組成物に対する要望があり、ここで、上記基板は印刷後のカール（まるまり）が軽減されているか、或いは全くないものである。更に、サーマルインクジェットプリントへの使用に適切なインク組成物に対する要望があり、ここで、作成された画像は皺が少なく、或いは皺が全くないものである。加えて、二つ、或いはそれ以上の近接した色彩領域の印刷で、色彩間の滲みが低減されているか、或いは全くない印刷を可能にするインク組成物に対する要望がある。
【０００５】
【課題を解決するための手段】
本発明の目的は、上述の利点を持つインク組成物を提供することにある。
【０００６】
本発明のこれらの、並びに他の目的（或いは、特定の実施の形態）は、水、着色料、ベタイン、第三級アミン、及び化学式［（Ｆ2n+1ＣnＣＨ2ＣＨ2Ｓ）2（ＣＨ3）Ｃ−ＣＨ2ＣＨ2ＣＯＯ-］［Ｂ+］の物質から成るインク組成物を提供することによって達成することが出来る。ここで、ｎは８から２０の整数であり、Ｂは陽イオンである。ある特定の実施の形態において、ｎは１０であり、Ｂは（ＨＯ−ＣＨ2ＣＨ2）2ＮＨ2+である。別の特定の実施の形態において、上記の第三級アミンは、１−メチルイミダゾールである。本発明の別の実施の形態は、水、着色料、ベタイン、第三級アミン、化学式［（Ｆ2n+1ＣnＣＨ2ＣＨ2Ｓ）2（ＣＨ3）Ｃ−ＣＨ2ＣＨ2ＣＯＯ-］［Ｂ+］で表され、ｎは８から２０の整数であり、並びにＢは陽イオンである材料、及び、カルボキシレート基、スルホネート基、或いはカルボキシレート基とスルホネート基の両方を持つ陰イオン性の染料インク組成物に関する。更に、本発明の別の実施の形態は、インク組成物を調製する方法に関し、その方法は、（ａ）化学式［（Ｆ2n+1ＣnＣＨ2ＣＨ2Ｓ）2（ＣＨ3）Ｃ−ＣＨ2ＣＨ2ＣＯＯ-］［Ｂ+］の物質を含む液状のインク組成物を調製し、ここで、ｎは８から２０の整数であり、Ｂは一つの陽イオンであり、（ｂ）上記の液状の組成物を遠心分離にかけ、それによって、上記組成物を上清の頂層と凝集した底層に分離する様にし、（ｃ）上記の上清の頂層を上記の凝集した底層から分離し、並びに（ｄ）上記の上清の頂層を水性の液状媒体及び着色料と混和し、それによってインク組成物を形成することから成るインク組成物を調製する工程を含む。
【０００７】
【発明の実施の形態】
本発明のインクは、水性の液状媒体を含む。上記の液状媒体は、単一に水から成ることが出来、或いは、水と水溶性の、又は水と混和し得る有機成分の混合物から成ることが出来、これらの水溶性、或いは水と混和し得る有機成分は、例えば、エチレングリコール、プロピレングリコール、ジエチレングリコール類、グリセリン、ジプロピレングリコール類、ポリエチレングリコール類、ポリプロピレングリコール類、トリプロピレングリコールモノメチルエーテル、アミド類、エーテル類、尿素、置換尿素類、エーテル類、カルボン酸類及びそれらの塩類、エステル類、アルコール類、有機スルフィド類、有機スルフォキシド類、スルフォン類（例えば、スルフォラン）、アルコール誘導体類、カルビトール、ブチルカルビトール、セルソルブ、エーテル誘導体類、アミノアルコール類、ケトン類、Ｎ−メチルピロリディノン、２−ピロリディノン、シクロヘキシルピロリドン、ヒドロキシエーテル類、アミド類、スルフォキシド類、ラクトン類、多価電解質類、メチルスルフォニルエタノール、イミダゾール、及び他の水溶性、或いは水と混和し得る物質、並びにこれらの混合物である。水、及び水溶性、或いは水と混和し得る有機の液体が、液状媒体として選択される場合、水と有機物の比は、典型的には約１００：０から約３０：７０の範囲にあり、望ましいのは約９７：３から約４０：６０の範囲にある。上記の液状媒体の非水性成分は、一般的に、湿潤剤（保湿剤）として役立ち、水の沸点（１００℃）よりも高い沸点を持つ。本発明の上記インク組成物中に、上記の液状媒体は、典型的には、インクの重量の約６０から９５パーセント、又、好適には、インクの重量で約７０から約９０パーセントの量で存在するが、上記の量はこれらの範囲外であっても構わない。
【０００８】
又、本発明のインク組成物には、着色料が含まれる。染料、色素、それらの混合物等を含め、適当なものであれば、如何なる着色料でも採用してよい。
【０００９】
上記のインクの液状媒体と適合し得る適当な染料或いは染料の混合物には、酸性染料、直接染料、反応性染料等が含まれ、水溶性の陰イオン性染料が望ましい。
【００１０】
本発明のある特定の実施の形態において、上記の染料はカルボキシレート基、スルフォネート基、或いは、カルボキシレート基とスルフォネート基の両方を持つ陰イオン性の染料である。市販品として購入出来るこれらの染料の例には、マサチューセッツ州、ダイトン市（Ｄｉｇｈｔｏｎ）のゼネカカラーズ社（Ｚｅｎｅｃａ  Ｃｏｌｏｕｒｓ）から入手出来るプロジェットファスト２（ＰＲＯＪＥＴ  ＦＡＳＴ  ２）系統の染料、例えば、プロジェットファスト  シアン  ２（ＰＲＯＪＥＴ  ＦＡＳＴ  ＣＹＡＮ  ２），プロジェットファスト  イエロー  ２（ＰＲＯＪＥＴ  ＦＡＳＴ  ＹＥＬＬＯＷ  ２）、プロジェットファスト  マジェンタ  ２（ＰＲＯＪＥＴ  ＦＡＳＴ  ＭＡＧＥＮＴＡ  ２），プロジェットファスト  ブラック２（ＰＲＯＪＥＴ  ＦＡＳＴ  ＢＬＡＣＫ  ２）等が含まれる。適当な陰イオン性染料の他の例には、例えば、米国特許第４，９６３，１８９号及び米国特許第５，０６２，８９３号に開示されているものが含まれる。これらの染料の使用により、粘性率増大に関して改善された熱安定性、百万回のパルス後にもヒーターへの沈着物が軽減され、或いは全く無いこと、改善された耐水性、優れた色彩領域、高い光学的密度、及びインク中の染料濃度を軽減する能力の様なインクの特性が可能となる。
【００１１】
本発明のインクに対する適当な色素の例には、チャネル  ブラック（ｃｈａｎｎｅｌ  ｂｌａｃｋ）、ファーネス  ブラック（ｆｕｒｎａｃｅ  ｂｌａｃｋ）、ランプ  ブラック（ｌａｍｐ  ｂｌａｃｋ）等の種々のカーボンブラック（黒色顔料）が含まれる。着色色素には、赤色、緑色、青色、ブラウン、マゼンタ、シアン、黄色の粒子、並びにこれらの混合物が含まれる。
【００１２】
又、上記のインクには以下の構造式の物質も含まれ、
【化１】
0004173589.tif 000002
ここで、ｎは約８から約２０の整数であり、Ｂは陽イオンである。ある特定の実施の形態において、ｎは１０で、Ｂは（ＨＯ−ＣＨ2ＣＨ2）2ＮＨ2+である。適当な陽イオンの他の例には、アンモニウム、（ＨＯ−ＣＨ2ＣＨ2）3ＮＨ+、（ＨＯ−ＣＨ2ＣＨ2）ＮＨ3+、イミダゾリウム、Ｎ−メチルイミダゾリウム、或いはＮ−ブチルイミダゾリウムの様なイミダゾリウム陽イオン、トリス（ヒドロキシメチル）アミノメタン塩酸塩、トリス（ヒドロキシメチル）アミノメタンクエン酸水素塩、陽イオン化１，４−ジアザビシクロ（２，２，２）オクタン等が含まれる。この構造式の物質は、例えば、ニューヨーク州、アーズレイ市（Ａｒｄｓｌｅｙ）のチバ−ガイギー社（Ｃｉｂａ−Ｇｅｉｇｙ）（ノースカロライナ州、グリーンスボロ（Ｇｒｅｅｎｓｂｏｒｏ，ＮＣ）からＬＯＤＹＮＥ  Ｐ−２０１として入手出来る。上記の構造式を持つフッ素化された物質は、上記のインク内に効果的、或いは望ましい量であれば、如何なる量ででも存在し、典型的には、その量は、インク重量の約０．１から約１０パーセントの範囲であり、又、好適には、インク重量の約０．５から約５パーセントの範囲にあるけれども、その量は、これらの範囲外であっても構わない。
【００１３】
又、本発明のインク中にはベタインが存在する。ベタインは、市販品として、例えば、フィンランド、ヘルシンキのＦｉｎｎｓｕｇａｒ Ｂｉｏｍｅｄｉｃａｌ社より購入出来る。ベタインは、上記インク内に効果的、或いは望ましい量であれば、如何なる量ででも存在し、典型的には、その量は、インク重量の約５から約２５パーセントの範囲であり、又、好適には、インク重量の約１０から約２０パーセントの範囲にあるけれども、その量は、これらの範囲外であっても構わない。又、本発明のインク類の中には第三級アミンが存在する。適当な第三級アミン類には、以下の構造式を持つものが含まれ、
【化２】
0004173589.tif 000003
ここで、Ｒ1、Ｒ2、及びＲ3は、各々他から独立していて、アルキル基（飽和、不飽和、及び環状アルキル基を含む）で、好適には１から約１０個の炭素原子を、更に好適には１から約４個の炭素原子を持ち、或いは、置換されたアルキル基で、好適には１から約４個の炭素原子を、更に好適には１から約２個の炭素原子を持つており、ここで、上記の置換基は、ヒドロキシ基、アルコキシ基であり、好適には、ここで、上記アルコキシ基のアルキル部分は１から約４個の炭素原子を、更に好適には１から約２個の炭素原子等を含み、或いはこの類に他の基であって、又、ここで、Ｒ1、Ｒ2、及びＲ3の内の２つ、或いはそれ以上が共に結合して環を形成していてもよい。本発明の上記のインク用の適当な第三級アミンの例には、トリエタノールアミン、トリエチルアミン、トリス［２−（２−メトキシエトキシ）エチル］アミン、１−メチルイミダゾール、Ｎ−ブチルイミダゾール、ジエタノールアミン、及びその他同種類のものが含まれる。本発明のある特定の実施の形態において、上記の第三級アミンは以下の構造式の１−メチルイミダゾールである。
【００１４】
【化３】
0004173589.tif 000004
一般に、上記の第三級アミンの塩基性がより低い程、結果としてｐＨ値がより低くなり、インクの安定性、並びに粘性率の安定が達成され得ると考えられている。例えば、Ｎ（ＯＣＨ2ＣＨ3）3の様なアミンの存在は、約９．５，或いはそれ以上のｐＨ値におけるインクの粘度の安定を可能にするが、一方、１−メチルイミダゾールの様なアミンの存在は、約８．５，或いはそれ以上のｐＨ値におけるインクの粘度の安定を可能にする。上記の第三級アミンは、上記のインク中に効果的、或いは望ましい量であれば、如何なる量ででも存在し、典型的には、その量は、インク重量の約１から約２５パーセントの範囲であり、又、好適には、インク重量の約３から約２０パーセントの範囲にあるけれども、その量は、これらの範囲外であっても構わない。上記の第三級アミンが、インクの中に、ベタイン並びに化学式が［（Ｆ2n+1ＣnＣＨ2ＣＨ2Ｓ）2（ＣＨ3）Ｃ−ＣＨ2ＣＨ2ＣＯＯ-］［Ｂ+］の物質との組合せで存在すると、改善された均質性、改善された１．２ミクロンのフィルター濾過性、及び粘性率上昇に関しての熱安定性の様な利点が与えられる。加えて、電子を回収する基が存在する場合に、第三級アミンの塩基性は低減して、アミンの陽イオン化が起こるｐＨを中性の方にずらす。例えば、トリエタノールアミンを、上記インク内の化学式［（Ｆ2n+1ＣnＣＨ2ＣＨ2Ｓ）2（ＣＨ3）Ｃ−ＣＨ2ＣＨ2ＣＯＯ-］［Ｂ+］の物質の量の約一倍から約三倍の量で含むインク類の熱安定性は、約８．５辺りのｐＨで観察された。さらに塩基性であるトリス［２−（２−メトキシエトキシ）エチル］アミンを、上記インク内の化学式［（Ｆ2n+1ＣnＣＨ2ＣＨ2Ｓ）2（ＣＨ3）Ｃ−ＣＨ2ＣＨ2ＣＯＯ-］［Ｂ+］の物質の量の約一倍から約三倍の量で含むインク類の熱安定性は、約９．０辺りのｐＨで観察された。高度に塩基性であるトリエチルアミンを、上記インク内の化学式［（Ｆ2n+1ＣnＣＨ2ＣＨ2Ｓ）2（ＣＨ3）Ｃ−ＣＨ2ＣＨ2ＣＯＯ-］［Ｂ+］の物質の量の約一倍から約三倍の量で含むインク類の熱安定性は、約１０．５或いはそれ以上のｐＨで観察された。１−メチルイミダゾール（芳香環に連結する孤立電子対の結果、トリエタノールアミンよりも塩基性が低い）を、上記インク内の化学式［（Ｆ2n+1ＣnＣＨ2ＣＨ2Ｓ）2（ＣＨ3）Ｃ−ＣＨ2ＣＨ2ＣＯＯ-］［Ｂ+］の物質の量の約一倍から約三倍の量で含むインク類の熱安定性は、約８．０或いはそれ以上のｐＨで観察され、ある場合には、約７．６，或いはそれ以上のｐＨで観察された。１−メチルイミダゾールを含むインク類は、又、１×１０7回のパルス後にもプリントヘッドのヒーター上へのインクの沈積（ｋｏｇａｔｉｏｎ）が減少しているか、或いは全く無く、そのためサーマルインクジェットプリンターにおいて、これらインクの沈積無しの運転を可能とした。これらのインク類は、又、噴射中に、顕微鏡的に微細な相の分離（即ち、リポソームの形成）を示し、これが固形分と表面積との比を著しく減少する結果となり、これにより、プリンターのヒーターの表面との接触を減少し、上記インクの沈積も減少したものと考えられている。上記のインク類は、又、約７．６，或いはそれより高いｐＨ条件に維持されて約６０℃に加熱される場合、肉眼的な相の分離（これは望ましくない）は���ら示さなかった。塩酸、ぎ酸、りん酸、またはその種の他のものの様な適当な或いは望ましい何らかの酸を、少なくとも二つのカルボン酸官能基を持つ単体の化合物と共に用いて、上記のインクのｐＨを望ましい程度に調整することが出来、これらの単体化合物としては、例えば、エチレンジアミン四酢酸、アスパラギン酸、クエン酸、リンゴ酸、グルタール酸、アジピン酸、シュウ酸、マロン酸、α−ケトグルタール酸、及びその他同種類のものが望ましい。
【００１５】
上記のインク組成物は、一般に、サーマルインクジェットプリンタへの使用に適当な粘性率のものである。室温（即ち、約２５℃）において、典型的に、上記インクの粘性率は僅かに約５センチポアズで、又、好適には約１から約２．５センチポアズであるけれども、上記の粘性率はこの範囲外であってもよい。
【００１６】
本発明のインク組成物は、如何なる適当な、或いは望ましいｐＨのものであってもよい。サーマルインクジェットプリントの幾つかの実施の形態において、典型的なｐＨ値は約８から約９．５であり、又、好適には約８．０から約９．０であるけれども、上記のｐＨはこれらの範囲外であっても構わない。
【００１７】
本発明の一つの特定の実施の形態において、化学式［（Ｆ2n+1ＣnＣＨ2ＣＨ2Ｓ）2（ＣＨ3）Ｃ−ＣＨ2ＣＨ2ＣＯＯ-］［Ｂ+］の物質は、他のインク成分と混和する前に精製される。この物質は、しばしば供給業者からコロイド懸濁物として液状で供給される。精製は上記物質を含む上記液体の遠心分離によって達成される。上記の液体は、上記の物質を如何なる適当な、或いは望ましい量で含んでいてもよい。典型的には、化学式［（Ｆ2n+1ＣnＣＨ2ＣＨ2Ｓ）2（ＣＨ3）Ｃ−ＣＨ2ＣＨ2ＣＯＯ-］［Ｂ+］の物質は、上記液体中に重量で約２０から約５０パーセントの量で、又、好適には、重量で、約２５から約３５パーセントの量で存在するけれども、上記の量はこれらの範囲外であっても構わない。これらの濃度を達成するために、典型的には、市販のコロイド懸濁液を、重量で上記懸濁液の一部分を、重量で約５部分の水と混和することによって希釈する。遠心分離後、透明な上清は精製された上記物質を含み、又、乳白色の凝集した底層は不純物を含む。典型的な遠心分離の速度は、１分間に約１，０００から約２０，０００回転であり、又、好適には、１分間に５，０００から約１５，０００回転であるが、上記の速度はこれらの範囲外であっても構わない。典型的な遠心分離の時間は、約１０から約６０分であり、又、好適には約１５から約３０分であるけれども、上記の時間はこれらの範囲外でも構わない。この方法の一つの特例において、ＬＯＤＹＮＥ Ｐ−２０１は、これは固体重量の約３０パーセントの濃度で上記物質の水溶液として販売されているが、重量で上記ＬＯＤＹＮＥ Ｐ−２０１の一部分を、重量で水の五部分と混和することによって更に希釈される。この混合物は、次いで、約１０，０００ｒｐｍで約１時間遠心分離され、それによって、重量で固体物質の約４．２５パーセントを含む上清を生じる。上記の精製物質を含むインクが未精製物質を含むインク類に勝る長所には、増大した表面張力、改善された１．２ミクロンのフィルター濾過性、及び粘性率増大に関連する改善された熱安定性が含まれる。上記の精製された物質を含む上記のインク類は、又、良好な潜伏性（ｌａｔｅｎｃｙ）、ジター（ｊｉｔｔｅｒ）特性、粒滴の大きさ、及び移動時間（ｔｒａｎｓｉｔ ｔｉｍｅ）を示す。
【００１８】
本発明は、又、本発明のインク組成物をインク噴射式印刷装置に組み入れて、上記のインク組成物の小滴が、画像のパターンとして基板上へと射出される様にすることに必然的に伴う過程にも向けられている。特に望ましい実施の形態において、上記の印刷装置はサーマルインクジェット方法を採用し、ここで、ノズル内の上記のインクは、画像パターンで選択的に加熱され、それによって、インクの小滴が画像パターンで噴射される様になる。何らかの適当な基板が採用することが出来、これには、ゼロックス（登録商標）４０２４紙の様な普通紙、罫線を引いたノートブック紙、ボンド紙、シャープ社のシリカ被覆紙の様なシリカ被覆紙、十條紙、及び同種類のもの、透明紙、布地、織物製品、プラスチック、重合体フイルム、金属、及び木材、および類似のものの様な無機の基板が含まれる。望ましい実施の形態においては、上記の過程は、普通紙の様な多孔質の、或いはインク吸収性の基板への印刷を必然的に伴う。
【００１９】
【実施例】
実施例１
溶液を以下の様にして調製した。脱イオン水（６４．９９ｇ）を１５．０１ｇのベタイン（フィンランド、ヘルシンキ、Ｆｉｎｎｓｕｇａｒ  Ｂｉｏｍｅｄｉｃａｌ社より入手）及び６．０１ｇのトリエタノールアミン（ウイスコンシン州、ミルウォーキー、Ａｌｄｒｉｃｈ  Ｃｈｅｍｉｃａｌ社より入手）と混和した。これらの物質を２３．８℃で５分間攪拌し、その後、上記のの溶液のｐＨは１０．６４であった。その後、希釈した亜りん酸（水中に上記の酸を重量で７パーセント）（ニュージャージー州、Ｃｒａｎｂｕｒｙ、Ｒｈｏｎｅ  Ｐｏｕｌｅｎｃ社より入手）を０．８１ｇの量で加えて、上記溶液のｐＨを２３．８℃で９．５２にした。引き続き、０．１０１ｇのＤＯＷＩＣＩＬ  １５０生物致死剤（ミシガン州、ミッドランド、Ｄｏｗ  Ｃｈｅｍｉｃａｌ社より入手）、３ｇのＬＯＤＹＮＥ  Ｐ−２０１（ニューヨーク州、Ａｒｄｓｌｅｙ、チバ−ガイギー社より入手）、及び７．０８ｇの脱イオン水を上記の溶液に加え、この溶液を次いで３０分間攪拌し、その後、同溶液は均質で、ごく僅かに乳白色を呈し、又、無色であった。次いで、上記の溶液を１．２ミクロン／＃１ワットマン／セライトフイルターを通し、１平方インチ当たり２０ポンドの圧力で、２分２０秒の期間をかけて濾過して、８６ｇの濾液を得た。新たに濾過された溶液は２．０９センチポアズの粘性率、及び２３．８℃で９．４８のｐＨを示した。環境条件下に一日放置後、上記溶液は２．０５センチポアズの粘性率を示した。
【００２０】
着色インクは、次いで以下の様にして調製された。
【００２１】
上記の様にして調製された溶液１９．３０ｇに、Ａｃｉｄ  Ｙｅｌｌｏｗ  ２３染料（ニュージャージー州、エルムウッドパーク（Ｅｌｍｗｏｏｄ  Ｐａｒｋ）、Ｔｒｉｃｏｎ社より入手した染料の固体を重量で３パーセント含む溶液として加えて、総量で０．７０１３ｇの染料の固体が加えられる様にした）を添加し、その後、その黄色溶液を室温で１０分間攪拌し、その結果、黄色インクを得た。
【００２２】
この様にして調製された上記溶液の１９．３１ｇに、Ａｃｉｄ  Ｂｌｕｅ  ９染料（ニュージャージー州、エルムウッドパーク（Ｅｌｍｗｏｏｄ  Ｐａｒｋ）、Ｔｒｉｃｏｎ社より入手した染料の固体を、重量で３パーセント含む溶液として加えて、総量で０．６００９ｇの染料の固体が加えられる様にした）、及び、０．１１ｇの脱イオン水を添加し、その後、その藍色の溶液を室温で１０分間攪拌し、その結果、藍色のインクを得た。
【００２３】
この様にして調製された上記溶液の１９．３４ｇに、Ｒｅａｃｔｉｖｅ  Ｒｅｄ  １８０染料（ロードアイランド州、コベントリイ（Ｃｏｖｅｎｔｒｙ）、ヘキスト社より入手した染料の固体を、重量で３パーセント含む溶液として加えて、総量で０．７０００ｇの染料の固体が加えられる様にした）を添加し、その後、その紫紅色の溶液を室温で１０分間攪拌して、その結果、紫紅色のインクを得た。
【００２４】
この様にして調製された上記のインクを、ヒューレット−パッカード社のＤＪ−５００Ｃ型感熱インク噴射式印刷機に組み入れ、１インチ当たり３００ドットで、種々の普通紙、再生事務用紙、及びペーパータオルに印刷を作成した。種々の色彩印刷の間に、５秒の遅延を採用し、その間に印刷される色（インク）は加熱ガンで加熱を受けた。その結果得られた印刷物は、色彩間に何ら滲みを示さなかった。上記のインクを１インチ当たり６００ドットで画像の作出に使用する場合には、色彩間の滲みを低減するための加熱並びに遅延過程は不必要と考えられる。
【００２５】
実施例２
溶液を以下の様にして調製した。脱イオン水（１２９．４２ｇ）を、３０ｇのベタイン（フィンランド、ヘルシンキ、Ｆｉｎｎｓｕｇａｒ  Ｂｉｏｍｅｄｉｃａｌ社より入手）及び１２ｇの１−メチルイミダゾール（ウイスコンシン州、ミルウォーキー、Ａｌｄｒｉｃｈ  Ｃｈｅｍｉｃａｌ社より入手）と混和した。これらの物質を２５．０℃で均質になる迄攪拌した後、上記の溶液のｐＨは１０．７３であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．８２ｇの量で加えて、上記溶液のｐＨを２６．１℃で８．１２にした。引き続き、０．２００３ｇのＤＯＷＩＣＩＬ１５０生物致死剤（ミシガン州、ミッドランド、Ｄｏｗ  Ｃｈｅｍｉｃａｌ社より入手）、５．９９ｇのＬＯＤＹＮＥ  Ｐ−２０１（ニューヨーク州、Ａｒｄｓｌｅｙ、チバ−ガイギー社より入手）、及び１４．５８ｇの脱イオン水を上記の溶液に加え、この溶液を次いで３０分間攪拌し、その後、同溶液は均質で、ごく僅かに乳白色を呈し、無色であった。次いで、上記の溶液を１．２ミクロンのナイロンフイルター及び５ミクロンのナイロン／セライトフイルターを通して、１平方インチ当たり２０ポンドの圧力で、１分４０秒の期間をかけて濾過した。新たに濾過された溶液は１．９７センチポアズの粘性率、２６．１℃で８．２２のｐＨ、及び３１．２ダイン／ｃｍの表面張力を示した。上記の溶液を、次いで、オーブンに入れて、６０℃に２０時間維持し、その後、上記の溶液は２．４０センチポアズの粘性率を示し、又、相の分離を全く示さなかった。
【００２６】
この様にして調製された上記の溶液４８．２５ｇに、Ａｃｉｄ  Ｙｅｌｌｏｗ２３染料（ＤＵＡＳＹＮ  ＡＣＩＤ  Ｙｅｌｌｏｗ  ＸＸ−ＳＦ  ＬＰ−４１３、ロードアイランド州、コベントリイ（Ｃｏｖｅｎｔｒｙ）、ヘキスト社より入手）を添加した。上記の黄色溶液を室温で１０分間攪拌し、その結果、２．１９センチポアズの粘性率、及び、２６．１℃で８．２７のｐＨを持つ黄色インクが形成された。上記の黄色インクを次いでオーブンに入れ、６０℃に２０時間維持し、その後は、上記の黄色インクは２．８６センチポアズの粘性率を示し、相の分離は全く示さなかった。この様にして調製された上記のインクをサーマルインクジェット試験装置に組み入れて画像の生成に使用した。３１．０ボルトで８×１０6回のパルス後に、プリントヘッドのヒーター上にはインク沈着の痕跡は全く観察されなかった。
【００２７】
前述の様にして調製された上記溶液の４８．２５ｇに、１．７６ｇのＲｅａｃｔｉｖｅ  Ｒｅｄ  １８０染料（ＤＵＡＳＹＮ  Ｂｒｉｌｌｉａｎｔ  Ｒｅｄ  Ｆ３Ｂ−ＳＦ  ＶＰ２１８、ロードアイランド州、コベントリイ（Ｃｏｖｅｎｔｒｙ）、ヘキスト社より入手）を加えた。このマゼンタの溶液を室温で１０分間攪拌し、その結果、２．１５センチポアズの粘性率と２６．１℃で８．２２のｐＨを持つマゼンタのインクが形成された。上記のマゼンタのインクを、次いでオーブンに入れ、６０℃に２０時間維持し、その後は、上記のマゼンタのインクは２．０９センチポアズの粘性率を示し、相の分離は全く示さなかった。上記のマゼンタのインクを、もう一日、環境条件下に維持し、この後は、上記のマゼンタのインクは、２．１５センチポアズの粘性率を示した。この様にして調製された上記のインクを感熱インク噴射試験具（ｔｅｓｔ ｆｉｘｔｕｒｅ）に組み入れて画像の生成に使用した。３１．０ボルトで４×１０6回のパルス後に、プリントヘッドのヒーター上にはインクの沈着の痕跡は全く観察されなかった。
【００２８】
前述の様にして調製された上記溶液の４８．７５ｇに１．４９ｇのＡｃｉｄ  Ｂｌｕｅ  ９染料（ＤＵＡＳＹＮ  Ａｃｉｄ  Ｂｌｕｅ  ＡＥ−ＳＦ  ＶＰ３４４、ロードアイランド州、コベントリイ（Ｃｏｖｅｎｔｒｙ）、ヘキスト社より入手）及び０．２５ｇの脱イオン水を添加した。このシアンの溶液を室温で１０分間攪拌し、その結果、１．９９センチポアズの粘性率と２６．１℃で８．２１のｐＨを持つシアンのインクが形成された。上記のシアンのインクを、次いでオーブンに入れ、６０℃に２０時間維持し、その後は、上記のシアンのインクは７．７８センチポアズの粘性率を示し、相の分離は全く示さなかった。上記のシアンのインクを、もう一日、環境条件下に維持し、その後は、上記のシアンのインクは、１．９９センチポアズの粘性率を示した。
【００２９】
この様にして調製された上記各インクを、ヒューレット−パッカード社のＤＪ−５００Ｃ型サーマルインクジェットプリンタに組み入れて、１インチ当たり３００ドットで、種々の普通紙、再生事務用紙、及びペーパータオルに印刷を作成した。種々の色彩印刷の間に、５秒の遅延を採用し、その間に印刷される着色インクは加熱ガンで加熱を受けた。その結果得られた印刷物は、色彩間に何ら滲みを示さなかった。上記のインクを１インチ当たり６００ドットでの画像作出に使用する場合には、色彩間の滲みを低減するための加熱並びに遅延過程は不必要と考えられる。
【００３０】
実施例３
黄色インク組成物を、以下の様にして調製した。６６．６５ｇのＰＲＯＪＥＴＦＡＳＴ  ＹＥＬＬＯＷ  ２染料（染料固体を重量で４．５パーセント含有、マサチューセッツ州、Ｄｉｇｈｔｏｎ、Ｚｅｎｅｃａ社より入手）に、１５．０２ｇのベタイン（フィンランド、ヘルシンキ、Ｆｉｎｎｓｕｇａｒ  Ｂｉｏｍｅｄｉｃａｌ社より入手）及び６．０１ｇの１−メチルイミダゾール（ウイスコンシン州、ミルウォーキー、Ａｌｄｒｉｃｈ  Ｃｈｅｍｉｃａｌ社より入手）を添加した。これらの物質を、２５．４℃で、均質になるまで攪拌し、その後、上記の溶液のｐＨは９．０９であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．３７ｇの量で加えて、上記溶液のｐＨを２６．１℃で８．４７にした。引き続き、０．１００１ｇのＤＯＷＩＣＩＬ  １５０生物致死剤（ミシガン州、ミッドランド、Ｄｏｗ  Ｃｈｅｍｉｃａｌ社より入手）、３．０１ｇのＬＯＤＹＮＥ  Ｐ−２０１（ニューヨーク州、Ａｒｄｓｌｅｙ、チバ−ガイギー社より入手）、及び８．９６ｇの脱イオン水を上記の溶液に加えて、この溶液を次いで３０分間攪拌し、その後、同溶液は均質であった。次いで、上記の溶液を１．２ミクロンのナイロンフイルター及び５ミクロンのナイロン／セライトフイルターを通して、１平方インチ当たり２０ポンドの圧力で、４５秒の期間をかけて濾過した。新たに濾過された黄色インクは２．１７センチポアズの粘性率、及び２６．１℃で８．５２のｐＨを示した。上記の黄色インクを、次いで、オーブンに入れて、６０℃に３日間維持し、その後は、上記の黄色インクは２．３５センチポアズの粘性率を示し、又、相の分離は全く示さなかった。上記の黄色インクを、更に３日間、６０℃に維持し、その後は、上記の黄色インクは２．６４センチポアズの粘性率を示した。その後、上記の黄色のインクを、更に６日間、環境条件下に維持し、その後は、上記の黄色のインクは、２．０９センチポアズの粘性率を示した。上記の黄色インクを＃３線が巻き付けられた棒で、コートランド （ＣＯＵＲＴＬＡＮＤ）４０２４ ＤＰ紙に適用して画像を形成し、その画像は、環境条件下に１日間放置した。その後、上記の画像を脱イオン水に５分間浸した。上記画像の光学密度は浸漬前は０．７８であったが、浸漬後は０．７０であって、９０パーセントの耐水率を示した。
【００３１】
シアンのインク組成物を、以下の様にして調製した。６６．６８ｇのＰＲＯＪＥＴ ＦＡＳＴ ＣＹＡＮ ２染料（マサチューセッツ州、Ｄｉｇｈｔｏｎ、Ｚｅｎｅｃａ社より入手された染料の固体を重量で４．５パーセント含む）に、１５．０１ｇのベタイン（フィンランド、ヘルシンキ、Ｆｉｎｎｓｕｇａｒ  Ｂｉｏｍｅｄｉｃａｌ社より入手）及び６ｇの１−メチルイミダゾール（ウイスコンシン州、ミルウォーキー、Ａｌｄｒｉｃｈ  Ｃｈｅｍｉｃａｌ社より入手）を添加した。これらの物質を、２５．６℃で、均質になるまで攪拌し、その後、上記の溶液のｐＨは８．８３であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．２２ｇの量で加えて、上記溶液のｐＨを２６．１℃で８．４９にした。引き続き、０．１００４ｇのＤＯＷＩＣＩＬ  １５０生物致死剤（ミシガン州、ミッドランド、Ｄｏｗ  Ｃｈｅｍｉｃａｌ社より入手）、３．０１ｇのＬＯＤＹＮＥ  Ｐ−２０１（ニューヨーク州、Ａｒｄｓｌｅｙ、チバ−ガイギー社より入手）、及び９．１２ｇの脱イオン水を上記の溶液に加え、この溶液を次いで３０分間攪拌し、その後、同溶液は均質であった。次いで、上記の溶液を１．２ミクロンのナイロンフイルター及び５ミクロンのナイロン／セライトフイルターを通して、１平方インチ当たり２０ポンドの圧力で、２分の期間をかけて濾過した。新たに濾過されたシアンのインクは２．１５センチポアズの粘性率、及び２６．１℃で８．６４のｐＨを示した。上記のシアンの溶液を、次いで、オーブンに入れて、６０℃に３日間維持し、その後は、上記のシアンのインクは２．２０センチポアズの粘性率を示し、又、相の分離は全く示さなかった。上記のシアンのインクを、更に３日間、６０℃に維持し、その後は、上記のシアンのインクは２．２７センチポアズの粘性率を示した。上記のシアンのインクを、引き続いて更に６日間、環境条件下に維持し、その後は、上記のシアンのインクは、２．１２センチポアズの粘性率を示した。上記のシアンのインクを＃３線が巻き付けられた棒で、コートランド （ＣＯＵＲＴＬＡＮＤ）４０２４ ＤＰ紙に適用して画像を形成し、その画像を、環境条件下に１日間放置した。その後、上記の画像を脱イオン水に５分間浸漬した。上記画像の光学密度は浸漬前は１．２５であったが、浸漬後は１．１７であって、９４パーセントの耐水率を示した。
【００３２】
マゼンタのインク組成物を以下の様にして調製した。６０．０３ｇのＰＲＯＪＥＴ ＦＡＳＴ ＭＡＧＥＮＴＡ ２染料（重量で染料固体を５パーセント含む、マサチューセッツ州、Ｄｉｇｈｔｏｎ、Ｚｅｎｅｃａ社より入手）に、５．０７ｇの脱イオン水、１５．０１ｇのベタイン（フィンランド、ヘルシンキ、Ｆｉｎｎｓｕｇａｒ  Ｂｉｏｍｅｄｉｃａｌ社より入手）及び６．０１ｇの１−メチルイミダゾール（ウイスコンシン州、ミルウォーキー、Ａｌｄｒｉｃｈ  Ｃｈｅｍｉｃａｌ社より入手）を添加した。これらの物質を、２５．６℃で、均質になるまで攪拌し、その後、上記の溶液のｐＨは８．８３であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．１８ｇの量で加えて、上記溶液のｐＨを２６．１℃で８．４９にした。引き続き、０．１００３ｇのＤＯＷＩＣＩＬ１５０生物致死剤（ミシガン州、ミッドランド、Ｄｏｗ  Ｃｈｅｍｉｃａｌ社より入手）、３ｇのＬＯＤＹＮＥ  Ｐ−２０１（ニューヨーク州、Ａｒｄｓｌｅｙ、チバ−ガイギー社より入手）、及び１０．７３ｇの脱イオン水を上記の溶液に加え、この溶液を次いで３０分間攪拌し、その後、同溶液は均質であった。次いで、上記の溶液を１．２ミクロンのナイロンフイルター及び５ミクロンのナイロン／セライトフイルターを通して、１平方インチ当たり２０ポンドの圧力で、４３秒の期間をかけて濾過した。新たに濾過されたマゼンタのインクは２．２７センチポアズの粘性率、及び２６．１℃で８．５６のｐＨを示した。上記のマゼンタのインクを、次いで、オーブンに入れて、６０℃に３日間維持し、その後は、上記のマゼンタのインクは２．２７センチポアズの粘性率を示し、又、相の分離は全く示さなかった。上記マゼンタのインクを、その後、更に３日間、６０℃に維持し、その後は、上記マゼンタのインクは２．３５センチポアズの粘性率を示した。上記マゼンタのインクを、更に６日間、環境条件下に維持し、この後は、上記のマゼンタのインクは、２．３５センチポアズの粘性率を示した。６０ｒｐｍで１５分間攪拌したところ、上記インクの粘性率は２．６１センチポアズに上昇した。上記マゼンタのインクを＃３線が巻き付けられた棒で、コートランド （ＣＯＵＲＴＬＡＮＤ）４０２４ ＤＰ紙に適用して画像を形成し、その画像を、次いで、環境条件下に１日間放置した。その後、上記の画像を脱イオン水に５分間浸漬した。上記画像の光学密度は浸漬前は１．２８であったが、浸漬後は１．０６であって、８３パーセントの耐水率を示した。
【００３３】
黒色インク組成物を以下の様にして調製した。７０．０１ｇのＰＲＯＪＥＴ ＦＡＳＴ ＢＬＡＣＫ ２染料（重量で染料固体を５パーセント含む、マサチューセッツ州、Ｄｌｇｈｔｏｎ、Ｚｅｎｅｃａ社より入手）に、１５．０１ｇのベタイン（フィンランド、ヘルシンキ、Ｆｉｎｎｓｕｇａｒ  Ｂｉｏｍｅｄｉｃａｌ社より入手）及び６ｇの１−メチルイミダゾール（ウイスコンシン州、ミルウォーキー、Ａｌｄｒｉｃｈ  Ｃｈｅｍｉｃａｌ社より入手）を添加した。これらの物質を、２５．１℃で、均質になるまで攪拌し、その後、上記の溶液のｐＨは８．９１であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．３１ｇの量で加えて、上記溶液のｐＨを２５．９℃で８．４３にした。引き続き、０．０９９７ｇのＤＯＷＩＣＩＬ  １５０生物致死剤（ミシガン州、ミッドランド、Ｄｏｗ  Ｃｈｅｍｉｃａｌ社より入手）、３．０１ｇのＬＯＤＹＮＥ  Ｐ−２０１（ニューヨーク州、Ａｒｄｓｌｅｙ、チバ−ガイギー社より入手）、及び５．８６ｇの脱イオン水を上記の溶液に加え、この溶液を次いで３０分間攪拌し、その後、同溶液は均質であった。次いで、上記の溶液を１．２ミクロンのナイロンフイルター及び５ミクロンのナイロン／セライトフイルターを通して、１平方インチ当たり２０ポンドの圧力で、４０秒の期間をかけて濾過した。新たに濾過された黒色インクは２．０９センチポアズの粘性率、及び２５．９℃で８．６２のｐＨを示した。上記の黒色インクを、次いで、オーブンに入れて、６０℃に３日間維持し、その後は、上記の黒色インクは２．０２センチポアズの粘性率を示し、又、相の分離は全く示さなかった。上記の黒色インクを、更に３日間、６０℃に維持し、その後は、上記の黒色インクは２．１９センチポアズの粘性率を示した。上記の黒色インクを、更に６日間、環境条件下に維持し、この後は、上記の黒色のインクは、１．９９センチポアズの粘性率を示した。上記の黒色インクを、＃３線が巻き付けられた棒で、コートランド （ＣＯＵＲＴＬＡＮＤ）４０２４ ＤＰ紙に適用して画像を形成し、その画像を、次いで、環境条件下に１日間放置した。その後、上記の画像を脱イオン水に５分間浸漬した。上記画像の光学密度は浸漬前は１．３１であったが、浸漬後は１．２８であって、９８パーセントの耐水率を示した。
【００３４】
実施例４
８００ｇの脱イオン水に２００ｇのＬＯＤＹＮＥ  Ｐ−２０１（ニューヨーク州、Ａｒｄｓｌｅｙ、チバ−ガイギー社より入手）を添加し、その結果、淡緑色で乳濁したコロイド溶液が形成された。この様にして調製された上記の溶液を、４０ｇ部分ずつ、１０，０００ｒｐｍで１時間遠心分離し、その後、上清の液をピペットを用いて凝集した底層から分離した。
【００３５】
脱イオン水（１１５．４４ｇ）を、４５ｇのベタイン（フィンランド、ヘルシンキ、Ｆｉｎｎｓｕｇａｒ  Ｂｉｏｍｅｄｉｃａｌ社より入手）及び１８ｇの１−メチルイミダゾール（ウイスコンシン州、ミルウォーキー、Ａｌｄｒｉｃｈ  Ｃｈｅｍｉｃａｌ社より入手）と混和した。これらの物質を、２５．０℃で、均質になるまで攪拌し、その後、上記の溶液のｐＨは１０．７３であった。その後、亜りん酸（水中で上記の酸を重量で７０パーセント）（ニュージャージー州、Ｃｒａｎｂｕｒｙ、Ｒｈｏｎｅ  Ｐｏｕｌｅｎｃ社より入手）を０．３４ｇの量で加えて、上記溶液のｐＨを２６．３℃で８．７０にした。引き続き、０．２９９９ｇのＤＯＷＩＣＩＬ  １５０生物致死剤（ミシガン州、ミッドランド、Ｄｏｗ  Ｃｈｅｍｉｃａｌ社より入手）、上述の遠心分離によって精製された９９．９９ｇのＬＯＤＹＮＥ  Ｐ−２０１、及び１２．１９ｇの脱イオン水を上記の溶液に加え、この溶液を次いで３０分間攪拌し、その後、同溶液は均質であった。次いで、上記の溶液を１．２ミクロンのナイロンフイルター及び５ミクロンのナイロン／セライトフイルターを通して、１平方インチ当たり５ポンドの圧力で、４０秒の期間をかけて濾過した。
【００３６】
この様にして調製された溶液の８７．３ｇに、２．７１ｇのＡｃｉｄ  Ｙｅｌｌｏｗ ２３染料（ＤＵＡＳＹＮ Ａｃｉｄ Ｙｅｌｌｏｗ ＸＸ−ＳＦ  ＬＰ−４１３、ニューヨーク州、Ａｒｄｓｌｅｙ、ヘキスト社より入手）を加えた。上記の黄色溶液を室温で３０分間攪拌し、その結果、２５．０℃で、２．２９センチポアズの粘性率、３６．３ダイン／ｃｍの表面張力、６．５８ミリモーの導電率、及び８．８７のｐＨを持つ黄色インクが形成された。上記の黄色インクを、次いで、オーブンに入れて、６０℃に３日間維持し、その後は、上記の黄色インクは２．７０センチポアズの粘性率を示した。
【００３７】
前述の様にして調製された上記の溶液８７．２９ｇに、２．４７ｇのＡｃｉｄＢｌｕｅ ９染料（ＤＵＡＳＹＮ Ａｃｉｄ Ｂｌｕｅ ＡＥ−ＳＦ ＶＰ３４４、ニューヨーク州、Ａｒｄｓｌｅｙ、ヘキスト社より入手）及び０．２１ｇの脱イオン水を加えた。上記のシアンの溶液を室温で３０分間攪拌し、その結果、２４．４℃で、２．０７センチポアズの粘性率、３７．３ダイン／ｃｍの表面張力、３．８０ミリモーの導電率、及び８．８３のｐＨを持つシアンのインクが形成された。上記のシアンのインクを、次いで、オーブンに入れて、６０℃に３日間維持し、その後は、上記のシアンのインクは２．０５センチポアズの粘性率を示した。
【００３８】
前述の様にして調製された上記の溶液８７．３ｇに、２．７ｇのＲｅａｃｔｉｖｅ  Ｒｅｄ  １８０染料（ＤＵＡＳＹＮ  Ｂｒｉｌｌｉａｎｔ  Ｒｅｄ  Ｆ３Ｂ−ＳＦ  ＶＰ２１８、ニューヨーク州、Ａｒｄｓｌｅｙ、ヘキスト社より入手）を加えた。上記マゼンタの溶液を室温で３０分間攪拌し、その結果、２４．４℃で、２．２４センチポアズの粘性率、３６．７／ｃｍダインの表面張力、５．８５ミリモーの導電率、及び８．７４のｐＨを持つマゼンタのインクが形成された。上記マゼンタのインクを、次いで、オーブンに入れて、６０℃に３日間維持し、その後は、上記マゼンタのインクは２．２０センチポアズの粘性率を示した。
【００３９】
この様にして調製された上記各インクを、ヒューレット−パッカード社のＤＪ−５００Ｃ型サーマルインクジェットプリンタに組み入れて、１インチ当たり３００ドットで、種々の普通紙、再生事務用紙、及びペーパータオルに印刷を作成した。種々の色彩の印刷の間に、５秒の遅延を採用し、その間に印刷される着色インクは加熱ガンで加熱を受けた。